ИОННАЯ ЖИДКАЯ КОМПОЗИЦИЯ НА ОСНОВЕ ГИДРОКСИДА МЕТАЛЛА

1. Ионная жидкая композиция, содержащая:
- по меньшей мере один гидроксид металла;
- по меньшей мере один галогенид металла и
- по меньшей мере один растворитель;
где указанный растворитель выбран из группы, состоящей из бензола, толуола, ксилола, хлорбензола, бромбензола, замещенных бензолов и этилендихлорида.
2. Ионная жидкая композиция, содержащая:
- по меньшей мере один гидроксид металла в количестве в диапазоне от 3% до 40% по весу композиции;
- по меньшей мере один галогенид металла в количестве в диапазоне от 8% до 90% по весу композиции и
- по меньшей мере один растворитель в количестве в диапазоне от 10% до 70% по весу композиции;
где указанный растворитель выбран из группы, состоящей из бензола, толуола, ксилола, хлорбензола, бромбензола, замещенных бензолов и этилендихлорида.
3. Композиция по п. 1 или п. 2, где металл в указанном по меньшей мере одном гидроксиде металла и металл в указанном по меньшей мере одном галогениде металла являются одинаковыми или различными.
4. Композиция по п. 3, где металл в указанном по меньшей мере одном гидроксиде металла выбран из группы, состоящей из металлов S-блока, металлов P-блока и переходных металлов;
при этом металл в указанном по меньшей мере одном гидроксиде металла выбран из группы, состоящей из Al, Cr, Mn, Fe, Co, Ni, Cu, Zn, Ga, Ge, In, Sn, Ti, Pb, Cd и Hg.
5. Композиция по п. 3, где металл в указанном по меньшей мере одном галогениде металла выбран из группы, состоящей из переходных металлов и металлов P-блока;
при этом металл в указанном по меньшей мере одном галогениде металла выбран из группы, состоящей из Al, Cr, Mn, Fe, Co, Ni, Cu, Zn, Ga, Ge, In, Sn, Ti, Pb, Cd и Hg;
при этом указанный галогенид выбран из группы, состоящей из хлорида, бромида, фторида и йодида.
6. Композиция по п. 2, где указанная композиция характеризуется вязкостью в диапазоне от 3 сП до 500 сП и плотностью в диапазоне от 1,00 до 2,50.
7. Способ получения ионной жидкой композиции, при этом указанный способ включает следующие стадии:
- смешивание в реакционном сосуде по меньшей мере одного гидроксида металла и по меньшей мере одного галогенида металла в присутствии по меньшей мере одного растворителя в атмосфере азота и непрерывное перемешивание с получением смеси;
- выдерживание указанной смеси на водяной бане при температуре в диапазоне от 80 до 120°C при непрерывном перемешивании при 800 об./мин. в течение 4 часов с получением реакционной смеси;
- охлаждение указанной реакционной смеси при непрерывном перемешивании при 800 об./мин. с получением указанной ионной жидкой композиции в виде ионного жидкого клатрата.